(57)【要約】【課題】折り曲げ部での折り曲げ、折り戻しを繰り返し行っても、ここが破損しにくい、要するに、折り曲げ部の耐久性を高めた線香立てを提供する。【解決手段】金属製の台座１と、この台座１に折り曲げ部３を介してつながる金属製の爪片２とからなると共に、この折り曲げ部３によって台座１に対して爪片２を折り曲げて、その先端側に線香等を取り付けるようにする線香立てにおいて、折り曲げ部３にあっては、下向き曲面部１０と上向き曲面部１１とを交互にかつ計３個以上配置した波形形状にする。【選択図】図４
2008173046.tif 000002
【特許請求の範囲】
【請求項１】
金属製の台座１と、この台座１に折り曲げ部３を介してつながる金属製の爪片２とからなると共に、この折り曲げ部３によって台座１に対して爪片２を折り曲げて、その先端側に線香等を取り付けるようにする線香立てにおいて、
前記折り曲げ部３にあっては、下向き曲面部１０と上向き曲面部１１とを交互にかつ計３個以上配置した波形形状にしたことを特徴とする線香立て。
【発明の詳細な説明】
【技術分野】
【０００１】
本発明は、蚊取り線香等の線香を取り付けて使用する線香立てに関する。
【背景技術】
【０００２】
従来、蚊取り線香等の線香を取り付けて使用する線香立てとしては、外形が正方形や長方形あるいはひし形となる板状の台座を備えて、この台座の内側に爪片が折り曲げ部を介して一体的につながっている。この爪片は先端側を二股形状とし、そこに蚊取り線香等を取り付けるようにしている。この台座及び爪片の材料はブリキである。
【０００３】
そして、この線香立てを使用する場合、爪片を台座に対して折り曲げ部で折り曲げてから、爪片の先端側に蚊取り線香等を取り付けて使用するようにしている。また、使用後は、折り曲げ部での折り曲げを元に戻す折り戻しを行って、台座と爪片が平らになるようにしている。
【０００４】
このような線香立てにおいて、折り曲げ部３にあっては、図１１に示すように、上向き曲面部１１を１個設けた形状にしたり、あるいは、図１２に示すように、ここの厚みを薄くしたりしている。このようにすることによって、折り曲げ部３において、折り曲げる際、確実にかつきれいにしかも容易に折り曲げることができるようにしている。
【発明の開示】
【発明が解決しようとする課題】
【０００５】
かかる従来の線香立てにあっては、使用する際の折り曲げ部での折り曲げ、そして、使用後の元に戻す折り戻しを何度か繰り返し行うと、この折り曲げ部において、応力集中による亀裂の発生が起こり、ここが破損するといった問題が生じるおそれがあった。
【０００６】
本発明は、この折り曲げ部の破損といった問題を鑑み、折り曲げ部での折り曲げ、折り戻しを繰り返し行っても、ここが破損しにくい、要するに、折り曲げ部の耐久性を高めた線香立てを提供することを、その課題とする。
【課題を解決するための手段】
【０００７】
本発明は、金属製の台座と、この台座に折り曲げ部を介してつながる金属製の爪片とからなると共に、この折り曲げ部によって台座に対して爪片を折り曲げて、その先端側に線香等を取り付けるようにする線香立てにおいて、折り曲げ部にあっては、下向き曲面部と上向き曲面部とを交互にかつ計３個以上配置した波形形状にした線香立てである。
【発明の効果】
【０００８】
本発明によれば、折り曲げ部を、下向き曲面部と上向き曲面部とを交互にかつ計３個以上配置した波形形状にしたことにより、使用する際の折り曲げ部での折り曲げ、そして、使用後の元に戻す折り戻しを何度か繰り返し行っても、計３個以上の下向き曲面部及び上向き曲面部それぞれに応力を分散させることができ、折り曲げ部での応力が集中するのをなくすことができる。これにより、折り曲げ部において、応力集中による亀裂の発生をなくして、ここが破損といった問題を大幅に低減することができ、折り曲げ部の耐久性を高めることができる。
【発明を実施するための最良の形態】
【０００９】
本発明による線香立ての一実施形態について説明する。図１、図２、図３に示すように、線香立ては、外形が長方形でその短辺の一方より内側に大きく切り込まれた形状、すなわち略コ字形となる板状の台座１を備える。この台座１にあっては、全体において低い隆起を形成するような加工を施して、板材としての剛性を増すようにすると共に、その縁において縁折り加工を施している。なお、この台座１の外形については、長方形に限定させるものではなく、正方形やひし形、円形や楕円形でも良く、さらに、デザイン性を考慮した場合、星形やハート形、動物等の顔を象ったもの等が考えられる。
【００１０】
また、この台座１の内側に爪片２を折り曲げ部３を介して一体的につながるように設ける。この爪片２は先端側を二股形状とし、そこに線香等を差し込むようにして取り付け可能にしている。この爪片２にあっても、低い隆起を形成するような加工を施して、板材としての剛性を増すようにしている。なお、この爪片２の形状も、前述のものに限定されるものではない。
【００１１】
この一体的につながった台座１及び爪片２の材料としては、板厚が０．２ｍｍのブリキである。ただし、材料についてはこれに限定されるものではなく、金属製材料であれば良い。
【００１２】
なお、この台座１及び爪片２については、台座１に爪片２を折り曲げ部３を介して一体的につながるような構造のものにしていたが、この台座１と爪片２とを別部材とし、爪片２の基端側を台座１に溶接等によって固着するような構造のものにしても良い。
【００１３】
そして、この折り曲げ部３にあっては、図４に示すように、下向き曲面部１０と上向き曲面部１１とを交互にかつ計３個配置した波形形状にしている。この下向き曲面部１０及び上向き曲面部１１の形としては、略半円形である。
【００１４】
なお、折り曲げ部３における波形形状については、前述のものは下向き曲面部１０と上向き曲面部１１とを計３個配置しているが、これに限定されるものではなく、例えば、図５に示すように、計５個配置しても良く、要するに、下向き曲面部１０と上向き曲面部１１とを交互にかつ計３個以上配置した波形形状となるものなら良い。
【００１５】
また、この下向き曲面部１０及び上向き曲面部１１の形については、前述の略半円形に限定されるものではなく、例えば、図６に示すように、若干の直線を有し先端側において曲線となる形でも良い。さらに、この下向き曲面部１０及び上向き曲面部１１の位置についても、前述のものは台座１及び爪片２に対して上下対称となるように位置させていたが、これに限定されるものではなく、例えば、下向き曲面部１０及び上向き曲面部１１が図７に示すような台座１及び爪片２に対して上方側に位置させる、あるいは下方側に位置させるようにしても良い。
【００１６】
次に、この線香立てにおける使用例について説明すると、まず、図８に示すように、爪片２を台座１に対して折り曲げ部３で約９０度折り曲げて直立させる。そして、直立した爪片２の先端側に蚊取り線香を取り付けて使用する。一方、使用後にあっては、直立した爪片２を折り曲げ部３で元に戻るように折り曲げる折り戻しを行って、台座１と爪片２が平らになるようにして、保管するようにしている。
【００１７】
この線香立てにあっては、折り曲げ部３において、下向き曲面部１０と上向き曲面部１１とを交互にかつ計３個配置した波形形状とすることで、使用する際の折り曲げ部３での折り曲げ、そして、使用後の元に戻す折り戻しを何度か繰り返し行っても、計３個の下向き曲面部１０及び上向き曲面部１１それぞれに応力を分散させることで、折り曲げ部３での応力が集中するのをなくすことができ、これにより、従来の線香立てにおいて起こっていた応力集中による折り曲げ部の亀裂の発生といった問題をなくして、要するに、この折り曲げ部３の亀裂の発生及び破損といった問題を大幅に低減することができ、折り曲げ部３の耐久性を高めることができる。
【００１８】
また、本発明による線香立ての別の例としては、基本的には前述したものと略同様であるが、台座１や爪片２において相違するので、これについて説明する。図９に示すように、台座１にあっては、外形が正方形でその四隅のうちの一つより内側に斜めに向かって大きく切り込まれた形状にしている。また、爪片２にあっては、台座１の内側において斜めに向かうようにしており、折り曲げ部３を介して台座１に一体的につながっている。なお、折り曲げ部３にあっては、前述のものと全く同様である。
【００１９】
次に、この線香立てにおける折り曲げ部３の耐久試験について説明する。
この耐久試験としては、４つの試験品を用意する。この４つの試験品にあっては、試験品１は、板厚が０．２ｍｍのブリキで、その一部厚みを薄くしたもの（図１２参照）であり、試験品２は、板厚が０．２ｍｍのブリキで、上向き曲面部１１を１個設けた形状にしたもの（図１１参照）であり、試験品３は、板厚が０．２ｍｍのブリキで、下向き曲面部１０と上向き曲面部１１とを計３個配置した波形形状にしたもの（図４参照）であり、試験品４は、板厚が０．２ｍｍのブリキで、上向き曲面部１１と下向き曲面部１０とを計５個配置した波形形状にしたもの（図５参照）である。そして、これらの試験品１、試験品２、試験品３、試験品４を用いて、折り曲げ部３において、約９０度となるように折り曲げを行い、そして、再び元に戻るように折り曲げる折り戻しを行う。これを繰り返し行って、この折り曲げ部３に亀裂が発生するまでの回数をそれぞれ調べる。なお、このとき、約９０度に折り曲げる方向は、図１０（ａ）に示すような上側に曲げる曲げ方向Ａと、図１０（ｂ）に示すような下側に曲げる曲げ方向Ｂの２通りで試験を行う。
この試験結果を以下の表に示す。
【００２０】
【表１】
2008173046.tif 000003
【００２１】
表に示すように、試験品１と試験品２にあっては、亀裂が発生した回数は、平均３０〜４０回前後で、回数が５０回に達することなかった。これに対して、試験品３と試験品４にあっては、亀裂が発生した回数は、試験品１や試験品２と比べて約４倍以上の２００回近くで、回数が２００回に達することもあり、最高で３００回を超えていた。
【００２２】
このように試験品３や試験品４は、亀裂の発生する回数が極めて遅く、折り曲げ部３の耐久性が高いことがわかる。なお、試験品３と試験品４を比べたとき、試験品４である上向き曲面部１１と下向き曲面部１０とを計５個配置した波形形状のものが、試験品３である下向き曲面部１０と上向き曲面部１１とを計３個配置した波形形状のものより、亀裂の発生する回数が遅く、すなわち、下向き曲面部１０と上向き曲面部１１の個数が多いほど、亀裂の発生が遅くなり、耐久性が高くなることがわかる。ただし、ある程度以上の個数になると、亀裂の発生する回数（耐久性）があまり変わらなくなる。
【図面の簡単な説明】
【００２３】
【図１】本発明による線香立ての平面図である。
【図２】本発明による線香立ての側面図である。
【図３】図１のＡ−Ａ拡大断面図である。
【図４】本発明による線香立てにおける折り曲げ部の詳細断面図である。
【図５】本発明による線香立てにおける他の折り曲げ部の詳細断面図である。
【図６】本発明による線香立てにおける他の折り曲げ部の詳細断面図である。
【図７】本発明による線香立てにおける他の折り曲げ部の詳細断面図である。
【図８】本発明による線香立てにおける使用状態の説明図である。
【図９】本発明による別の線香立ての平面図である。
【図１０】（ａ）耐久試験の試験方法を示す説明図である。（ｂ）耐久試験の試験方法を示す説明図である。
【図１１】従来の線香立てにおける折り曲げ部の詳細断面図である。
【図１２】従来の線香立てにおける他の折り曲げ部の詳細断面図である。
【符号の説明】
【００２４】
１…台座、２…爪片、３…折り曲げ部、１０…下向き曲面部、１１…上向き曲面部
【図１】
2008173046.tif 000004
【図２】
2008173046.tif 000005
【図３】
2008173046.tif 000006
【図４】
2008173046.tif 000007
【図５】
2008173046.tif 000008
【図６】
2008173046.tif 000009
【図７】
2008173046.tif 000010
【図８】
2008173046.tif 000011
【図９】
2008173046.tif 000012
【図１０】
2008173046.tif 000013
【図１１】
2008173046.tif 000014
【図１２】
2008173046.tif 000015